(57)【要約】【課題】歯付きベルトの耐久性を向上させる。【解決手段】歯付きベルト１０は、歯ゴム層１２と接着ゴム層２２と背ゴム層１６を有する。接着ゴム層２２中に、ベルト長手方向に延びる心線１８を埋設する。接着ゴム層２２の原料ゴムはゴム成分として水素添加ニトリルゴムを用い、シリカ及びα，β−エチレン性不飽和カルボン酸の金属塩、及びアラミド短繊維が配合されている。【選択図】図１
2008115933.tif 000002
【特許請求の範囲】
【請求項１】
ベルトの一方の面に長手方向に沿って歯部および歯底部が交互に形成される歯ゴム層と、
ベルトの他方の面に設けられる背ゴム層と、
前記歯ゴム層と背ゴム層との間に設けられた接着ゴム層と、
前記接着ゴム層の内部に埋設され、長手方向に延びる心線とを備え、
前記接着ゴム層の原料ゴムは、ゴム成分に、シリカ及びα，β−エチレン性不飽和カルボン酸の金属塩が配合されて形成されることを特徴とする歯付きベルト。
【請求項２】
前記接着ゴム層には、短繊維が混入されていること特徴とする請求項１に記載の歯付きベルト。
【請求項３】
前記短繊維はアラミド短繊維であることを特徴とする請求項２に記載の歯付きベルト。
【請求項４】
前記歯ゴム層には、前記接着ゴム層に配合された短繊維よりも低いモジュラスを有する短繊維が混入されることを特徴とする請求項２に記載の歯付きベルト。
【請求項５】
前記歯ゴム層には、変性ナイロンミクロファイバーが混入されていることを特徴とする請求項４に記載の歯付きベルト。
【請求項６】
前記歯ゴム層のゴム硬さは、前記接着ゴム層のゴム硬さより低いことを特徴とする請求項１に記載の歯付きベルト。
【請求項７】
前記接着ゴム層の原料ゴムには、過酸化物系加硫剤が配合されていることを特徴とする請求項１に記載の歯付きベルト。
【請求項８】
前記過酸化物系加硫剤は、ゴム成分にα，β−エチレン性不飽和カルボン酸の金属塩が配合されたマトリックスゴムに対して、３〜８重量部配合されることを特徴とする請求項７に記載の歯付きベルト。
【請求項９】
前記ゴム成分は、水素添加ニトリルゴムであることを特徴とする請求項１に記載の歯付きベルト。
【請求項１０】
歯形に形成され凹部を有する歯付きモールドに、帆布に歯ゴムシートが接合され前記歯形に沿うように予め成形された予成形帆布を前記歯付きモールドに取り付ける予成形帆布取付工程と、
前記歯ゴムシート上に、心線を前記凹部が並ぶ方向に巻き付ける心線巻付工程と、
前記心線の上に接着ゴムシートを取り付ける第１のゴム取付工程と、
前記接着ゴムシートの上にさらに背ゴムシートを取り付ける第２のゴム取付工程と、
前記歯付きモールドを加硫釜内に入れ、前記背ゴムシート側から内側に向けて圧力を付勢するとともに前記加硫釜内を加熱し、前記歯ゴムシート、背ゴムシート、及び接着ゴムシートを加硫成型し、これらを一体的にするとともに心線を接着ゴムシート内に埋設させてベルトスラブを得る加硫工程を備え、
前記接着ゴムシートは、ゴム成分に、シリカ及びα，β−エチレン性不飽和カルボン酸の金属塩が配合されて形成されることを特徴とする歯付きベルトの製造方法。
【発明の詳細な説明】
【技術分野】
【０００１】
本発明は、例えば自動車用エンジンの内燃機関等に使用される歯付きベルトに関する。
【背景技術】
【０００２】
近年、自動車エンジン等の内燃機関は小型化されつつあり、内燃機関において動力を伝達するための歯付きベルトも細幅化されつつある。細幅化された歯付きベルトは、高い負荷が作用されるので、早期に歯欠けを起こすという問題がある。
【０００３】
従来、歯付きベルトの早期歯欠け解消するために、歯ゴム層と、歯ゴム層の他方の面に設けられる背ゴム層と、歯ゴム層と背ゴム層との間に設けられ、心線が埋設された接着ゴム層とを備えた歯付きベルトにおいて、接着ゴム層に短繊維を配合することが試みられている（例えば特許文献１）。このような歯付きベルトは、歯元部分の強度が短繊維によって向上させられるので、歯付きベルトの歯欠けが防止される。
【０００４】
また、例えば、背ゴム層、歯ゴム層、及び接着ゴム層の全ての層において、共架橋剤としてトリメチロールプロパンメタクリレートを用いると共に、不飽和カルボン酸金属塩、及びシリカを配合した歯付きベルトが知られている（例えば特許文献２）。このような歯付きベルトは、ベルト全体の硬度が高められると共に、ゴム層と心線との接着性も高められ、これにより歯欠けが防止されている。
【０００５】
さらに、特許文献３では、歯欠け防止のために、水素添加ニトリルゴムから構成される接着ゴム層において、加硫剤として硫黄系と過酸化物系の加硫剤を配合させ、心線と接着ゴム層の接着性を高めることが試みられている。
【特許文献１】特開２００５−１８０４８６号公報
【特許文献２】特開２００５−１９４３６８号公報
【特許文献３】特開２０００−１９３０３９号公報
【発明の開示】
【発明が解決しようとする課題】
【０００６】
ところで、歯付きベルトは、内燃機関等において高温雰囲気下に晒されて使用されることがあるが、このような環境下では、歯の変形量が大きくなり、内部発熱量も大きくなるので、熱劣化しやすくなる。しかし、特許文献１に記載されるように、接着ゴム層に短繊維を配合しただけでは、高温雰囲気下における歯の変形量を充分に小さくすることができず、歯付きベルトの寿命を充分に延ばすことができない。
【０００７】
また、特許文献２に記載されるように、歯付きベルト全体の硬度を高くすると、ベルトの柔軟性が失われ、歯ゴムにクラックが生じやすくなり、また場合によっては、ベルトの伝動性能が低下したり、プーリとの噛み合い騒音が増大することがある。
【０００８】
さらに特許文献３のように、接着ゴム層において硫黄系と過酸化物系両方の加硫剤を用いると、心線と接着ゴム層の接着性を高めることができるが、硫黄系の加硫剤は熱安定性に乏しく、高温雰囲気下で使用した場合、ベルトの寿命を長くすることは困難である。
【０００９】
そこで、本発明は、以上の問題点に鑑みてなされたものであり、歯付きベルトが高温雰囲気下において高負荷で使用されても、早期の歯欠けを防ぎベルトの長寿命化を実現すると共に、歯表面の柔軟性が失われない歯付きベルトを提供することを目的とする。
【課題を解決するための手段】
【００１０】
本発明に係る歯付きベルトは、ベルトの一方の面に長手方向に沿って歯部および歯底部が交互に形成される歯ゴム層と、ベルトの他方の面に設けられる背ゴム層と、歯ゴム層と背ゴム層との間に設けられた接着ゴム層と、接着ゴム層の内部に埋設され、長手方向に延びる心線とを備えた歯付きベルトにおいて、接着ゴム層の原料ゴムは、ゴム成分にシリカ及びα，β−エチレン性不飽和カルボン酸の金属塩が配合されて形成されることを特徴とする。
【００１１】
また、接着ゴム層には、短繊維が混入されていることが好ましく、短繊維はモジュラスの相対的に高い短繊維であって、特にアラミド短繊維であることが好ましい。接着ゴム層に、α，β−エチレン性不飽和カルボン酸の金属塩及びシリカに加えて、アラミド短繊維を配合すると、接着ゴム層と心線との物理的接着強度を高めることができるので、接着ゴム層と、心線との接着強度をさらに高めることができる。また、接着ゴム層自体の強度、すなわち歯元部分の強度も向上するので、歯欠けをさらに有効に防止することもできる。
【００１２】
一方、歯ゴム層には、接着ゴム層に配合された短繊維よりも低いモジュラスを有する短繊維が配合されていることが好ましく、例えば変性ナイロンミクロファイバーが混入されている。このように、接着ゴム層にモジュラスの相対的に低い短繊維が配合されていると、歯表面におけるクラックの発生を防止することができるので、歯付きベルトの寿命をさらに延ばすことができる。また、同様の理由から、歯ゴム層のゴム硬さは、接着ゴム層のゴム硬さより低いことが好ましい。なお、ゴム硬さとは、特に言及しない限り、２５℃においてＪＩＳ Ｋ６２５３ ＴｙｐｅＡによって測定されたデュロメータ硬さ（Ｈｓ２５）をいう。
【００１３】
また、歯ゴム層の柔軟性を損なわないために、歯ゴム層の原料ゴムには実質的にシリカが配合されていないことが好ましい。また、ゴムの劣化を遅らせるために、接着ゴム層の原料ゴムには、過酸化物系加硫剤が配合されていることが好ましい。過酸化物系加硫剤は、ゴム成分にα，β−エチレン性不飽和カルボン酸の金属塩が配合されたマトリックスゴムに対して、３〜８重量部配合されることが好ましい。また、ゴム成分は、水素添加ニトリルゴムであることが好ましい。
【００１４】
本発明に係る歯付きベルトの製造方法は、歯形に形成され凹部を有する歯付きモールドに、帆布に歯ゴムシートが接合され歯形に沿うように予め成形された予成形帆布を歯付きモールドに取り付ける予成形帆布取付工程と、歯ゴムシート上に、心線を凹部が並ぶ方向に巻き付ける心線巻付工程と、心線の上に接着ゴムシートを取り付ける第１のゴム取付工程と、接着ゴムシートの上にさらに背ゴムシートを取り付ける第２のゴム取付工程と、歯付きモールドを加硫釜内に入れ、背ゴムシート側から内側に向けて圧力を付勢するとともに加硫釜内を加熱し、歯ゴムシート、背ゴムシート、及び接着ゴムシートを加硫成型し、これらを一体的にすると共に心線を接着ゴムシートに埋設させてベルトスラブを得る加硫工程を備え、接着ゴムシートは、ゴム成分に、シリカ及びα，β−エチレン性不飽和カルボン酸の金属塩が配合されていることを特徴とする。
【発明の効果】
【００１５】
本発明においては、歯付きベルトが高硬度、かつ温度上昇による物性変化の少ない接着ゴム層により補強されたことにより、高温・高負荷条件下における歯の変形量が抑えられ、歯元部分の繰り返し引き伸ばしによるクラックの発生が防止される。また、心線の背面側まで高硬度の接着ゴム層で覆われているため、アンカー効果により心線とゴム層との界面での剥離による歯欠けが抑えられる。したがって、本発明に係る歯付きベルトは高温・高負荷条件下で使用されても寿命を長くすることができる。
【発明を実施するための最良の形態】
【００１６】
以下、本発明について、図面を参照しつつ説明する。
図１および図２は本発明の第１の実施形態の歯付きベルト１０を示す。歯付きベルト１０は無端状ベルトであり、歯ゴム層１２、接着ゴム層２２、及び背ゴム層１６により一体的にベルト本体が形成される。
【００１７】
歯ゴム層１２は、ベルトの一方の面に設けられ、長手方向に沿って歯部１４および歯底部１５が交互に一体的に形成される。歯ゴム層１２の歯部１４および歯底部１５の外表面１２Ａは帆布２０によって覆われる。
【００１８】
背ゴム層１６は、ベルトの他方の面に設けられると共に、接着ゴム層２２は、歯ゴム層１２と背ゴム層１６の間に設けられる。接着ゴム層２２の内部には、螺旋状に巻き付けられ、ベルトの長手方向に沿って延びる心線１８が埋設される。接着ゴム層２２の上面２２Ａは、歯部１４の中央部において上側に膨らみ歯部１４内に侵入するとともに、その他の部分においては背ゴム層１６の背面１６Ｂと略平行に設けられる。
【００１９】
歯ゴム層１２及び接着ゴム層２２には、それぞれ、短繊維４０、４１が略均等に無数に混入される一方、背ゴム層１６には短繊維は混入されない。歯ゴム層１２に混入される短繊維４０は、接着ゴム層１２に混入される短繊維４１よりモジュラスが低く、例えばナイロン短繊維、好ましくは変性ナイロンミクロファイバーである。接着ゴム層１２に混入される短繊維４１は、例えばアラミド短繊維であって、その繊維長は例えば１〜２ｍｍであり、好ましくは厚さ方向に配向されている。
【００２０】
歯ゴム層１２、接着ゴム層２２、及び背ゴム層１６は、下述する原料ゴムが加硫されて得られるものである。接着ゴム層２２の原料ゴムとしては、未加硫のゴム成分である水素添加ニトリルゴム（以下、ＨＮＢＲという）にα，β−エチレン性不飽和カルボン酸の金属塩が配合されて得られたマトリックスゴムに、シリカ、加硫剤、短繊維４１、及びその他の各種添加剤がさらに配合されたものが使用される。
【００２１】
接着ゴム層２２に配合される加硫剤としては、過酸化物系加硫剤が用いられ、マトリックスゴム１００重量部に対して２〜１０重量部、好ましくは３〜８重量部配合される。過酸化物系加硫剤が３〜８重量部配合されると、接着ゴム層２２の心線に対する接着強度を顕著に向上させることができ、歯付きベルト１０の耐久性を向上させることができる。また、加硫剤が２重量部以下では歯欠け寿命が充分ではなく、１０重量部以上だと硬くなりすぎて、応力集中したとき、クラックが発生しやすい。
【００２２】
シリカはマトリックスゴム１００重量部に対して、例えば１５〜４０重量部、好ましくは２５〜３５重量部配合される。原料ゴムにシリカが配合されることにより、ベルト本体１１の心線１８に対する接着強度が高められると共に、ベルト本体１１の硬度が向上させられ歯付きベルト１０の耐久性を向上させることができる。また、シリカが１５重量部以下の場合、耐久寿命の効果がなく、４０重量部以上だと硬くなりすぎてクラックが発生しやすい。
【００２３】
短繊維４１（例えば、アラミド短繊維）は、マトリックスゴム１００重量部に対して、例えば１〜１０重量部、さらに好ましくは１〜５重量部配合される。接着層２２には、このように比較的少ない短繊維を配合することによってベルトの耐久性を充分に向上させることができる。一方、短繊維を多く配合すると、接着ゴムのモジュラスは上がるが、強度及び伸びが低下するので好ましくない。
【００２４】
マトリックスゴムにおいて、ＨＮＢＲとα，β−エチレン性不飽和カルボン酸金属塩との合計重量に対する、α，β−エチレン性不飽和カルボン酸金属塩の重量比率は、例えば０．１〜０．５であって、好ましくは０．２〜０．４である。α，β−エチレン性不飽和カルボン酸金属塩は、α，β−エチレン性不飽和カルボン酸と金属とがイオン結合したものであり、α，β−エチレン性不飽和カルボン酸としては例えばアクリル酸、メタクリル酸等のモノカルボン酸、マレイン酸、フマル酸、イタコン酸、シトラコン酸等のジカルボン酸が使用され、好ましくはメタクリル酸が使用される。金属としては例えば亜鉛、マグネシウム、カルシウム、バリウム、チタン、クロム、鉄、コバルト、ニッケル、アルミニウム、錫、鉛等が使用され、好ましくは亜鉛が使用される。そして、金属塩としては好ましくはジメタクリル酸亜鉛が使用される。
【００２５】
歯ゴム層１２の原料ゴムは、ＨＮＢＲに加硫剤、短繊維４０及びその他の各種添加剤が配合されて構成されるが、接着ゴム２２のようにシリカが配合されていない。また、歯ゴム層１２に配合される短繊維４０は、上述したように、例えば変性ナイロンミクロファイバーであって、接着ゴム層に配合される短繊維４１よりモジュラスが低い。したがって、歯ゴム層１２のゴム硬さは好ましくは８８〜９２となる一方、接着ゴム層２２のゴム硬さは好ましくは８９〜９７となり、歯ゴム層１２のゴム硬さは、接着ゴム層２２のゴム硬さより低くなる。但し、歯ゴム層１２のゴム硬さは上述の範囲に限定されず、例えば６８〜９２の範囲であっても良い。同様に、接着ゴム層のゴム硬さは、歯ゴム層より高ければ、上記範囲に限定されない。
【００２６】
歯ゴム層に混入される短繊維４０が変性ナイロンミクロファイバーである場合、短繊維４０は、歯ゴム層１２において、ランダムに配向される。但し、短繊維４０がその他の種類の短繊維である場合、所定の方向に配向されていても良い。
【００２７】
変性ナイロンミクロファイバーは、その繊維長さＬＦが約４０００μｍ以下であり、繊維径ＤＦが１．５μｍ以下であり、繊維径ＤＦに対する繊維長さＬＦの比の値（ＬＦ／ＤＦ）は１０以上であるが、好ましくは、繊維長さＬＦは約１０００μｍ以下であり、繊維径ＤＦは１．０μｍ以下であり、かつ比の値（ＬＦ／ＤＦ）は５００以上１５００以下の範囲内にある。
【００２８】
変性ナイロンミクロファイバーは、ナイロン繊維にポリオレフィンをグラフト共重合した共重合体から成る。ナイロン繊維としては微細径のナイロン６が好適に用いられるが、この他にナイロン６，６あるいはナイロン６，１０等を用いても良い。また、ポリオレフィンとしてはポリエチレンが好適に用いられるが、ポリエチレンに限定されず、ポリプロピレン等が用いられても良い。
【００２９】
なお、変性ナイロンミクロファイバーは、例えば以下のように得られる。未加硫のゴム成分（ＨＮＢＲ）にナイロン（例えば、ナイロン６）およびポリオレフィンを配合させた後、ポリオレフィンの融点以上の温度で撹拌等することにより、ポリオレフィンにナイロンをグラフト重合させる。次に、未加硫のゴム成分（ＨＮＢＲ）をさらに加えるとともに練り合わせを行い、この練り合わせにより、グラフト重合が細分化され、上述した繊維長さと繊維径を有する変性ナイロンミクロファイバーが得られる。変性ナイロンミクロファイバーは、原料ゴムにおいて、いずれの方向にも配向されずにランダムに分布させられる。なお、練り合わせを行う前に、加硫剤等他の添加剤を未加硫ゴム成分と共に配合しても良い。
【００３０】
背ゴム層１６の原料ゴムは、ＨＮＢＲに加硫剤、及びその他の各種添加剤が配合されて構成されるが、シリカ、短繊維は配合されていない。
【００３１】
歯ゴム層１２、背ゴム層１６、及び接着ゴム層２２の原料ゴムには、シリカ、加硫剤、及び短繊維以外に例えばカーボンブラック、老化防止剤、可塑剤等が配合されている。
【００３２】
図２および図３は、それぞれ歯付きベルト１０の製造過程を順に示すもので、それぞれ対応する部分には、図１および図２と同符号が記されている。図２は、歯付きモールド６５に予成型帆布５６、心線１８’、接着ゴムシート２２’、背ゴムシート１６’を巻き付ける工程を示す。なお、歯ゴムシート１２’、接着ゴムシート２２’、及び背ゴムシート１６’は、それぞれ歯ゴム層１２、接着ゴム層２２、背ゴム層１６の原料ゴムがシート状に形成されたものであって、歯ゴムシート１２’及び接着ゴムシート２２’には、それぞれ短繊維４０、４１が配合されている。
【００３３】
歯付きベルト１０の製造においては、まず予成型帆布５６が用意される。予成型帆布５６は、帆布２０’が歯形に沿うように予め成型され、その後、歯ゴムシート１２’が帆布２０’に押圧され接着されることにより形成される。
【００３４】
歯付きモールド６５は円筒形状を有し、その外表面は歯形に形成され凹部６６および凸部６７を有する。歯付きモールド６５の外表面には、予成型帆布５６が、その凸部２７が歯付きモールドの凹部６６に合うように巻き付けられる。なお、図２，３においては、短繊維４０は変性ナイロンミクロファイバーである場合を例示しており、短繊維４０は歯ゴムシート１２’においてランダムに配向されている。
【００３５】
予成型帆布５６が巻き付けられた後、予成型帆布５６の歯ゴムシート１２’の上面に心線１８’が螺旋状に巻き付けられる。巻き付けられた心線１８’の上には、短繊維４０が配合された接着ゴムシート２２’が巻き付けられる。ここで、接着ゴムシート２２’に混入される短繊維４０は、歯付きモールド６５の周方向に配向される。接着ゴムシート２２’上には、さらに背ゴムシート１６’が巻き付けられる。
【００３６】
これらのゴムシート等が取り付けられた歯付きモールド６５は、加硫釜（図示せず）内に収容される。加硫釜内において、歯付きモールド６５は、例えば蒸気により温度が上昇させられるとともに、加硫釜内に設けられた加硫バッグ等によって外側から内側に向けて圧力が付勢される。
【００３７】
この加熱によりゴムシート１２’、２２’、１６’は流動性を増し、また、ゴムシート２２’、１６’は加圧により内側に押圧される。これにより、図３に示すように接着ゴムシート２２’は、隣接する心線１８’と心線１８’の間から内側に流入させられる。
【００３８】
接着ゴムシート２２’が内側に流入させられるとき、短繊維４０も内側に流入される。ここで、短繊維４０は、内側に流入される時、流れに合わせて、その長さ方向が流入方向に向く。したがって、短繊維４０は、この流入時にベルト１０の厚さ方向に配向される。
【００３９】
加圧加熱によって、ゴムシート１２’、２２’、１６’は、加硫させられ、歯ゴムシート１２’、接着ゴムシート２２’、および背ゴムシート１６’は互いに接着させられ一体化されると共に、接着ゴムシート２２’内に心線１８’が完全に埋設される。これにより、加硫ゴムから形成されるベルトスラブ１０’が得られ、このベルトスラブ１０’は、歯付きモールド６５から取り外され研磨後裁断されることにより、歯付きベルト１０（図１参照）となる。なお、歯ゴムシート１２’、接着ゴムシート２２’、背ゴムシート１６’は、歯付きベルト１０において、それぞれ歯ゴム層１２、接着ゴム層２２、背ゴム層１６となる。
【００４０】
以上の製造方法においては、心線を硬度の高い接着ゴム層に完全に埋設させることができ、また短繊維を厚さ方向に容易に配向させることができるので、本実施形態の歯付きベルト１０を容易に製造することができる。さらには、接着ゴムシートの心線周辺への流れ込みを防止できるため、心線とゴム層との接着性を損なうことなくベルトを成型することができる。
【実施例】
【００４１】
以下、比較例と共に実施例を挙げて本発明を説明するが、本発明はこれらの実施例により何ら限定されるものではない。
【００４２】
［実施例１］
実施例１の歯付きベルトは、本実施形態に係る歯付きベルトの実施例であって、背ゴムシート、接着ゴムシート、歯ゴムシートの厚さは、それぞれ１ｍｍ、１ｍｍ、１．５ｍｍであった。実施例１の歯付きベルトは、実施形態にあるように、歯付きモールドに歯ゴムシートが接合された予成型帆布、心線、接着ゴムシート、背ゴムシートを順に巻き付けてこれらを加硫釜内で加硫成型して得た。また、心線及び帆布には、それぞれ材質ガラス、アラミドのものを使用した。また、表１、２に示すように、実施例１では、歯ゴム層、接着ゴム層、背ゴム層の原料ゴムとして、それぞれ原料ゴムＥ、原料ゴムＡ、原料ゴムＦを用いた。
【００４３】
歯ゴム層に使用した原料ゴムＥは、変性ナイロンミクロファイバー、及びジメタクリル酸亜鉛が配合されたＨＮＢＲのゴムマトリックスに、各種添加剤を配合して得られた原料ゴムであって、シリカが配合されていなかった。接着ゴム層に使用した原料ゴムＡは、ジメタクリル酸亜鉛が配合されたＨＮＢＲのゴムマトリックスに、シリカ、アラミド短繊維等の各種添加剤を配合して得られた原料ゴムであった。背ゴム層に使用した原料ゴムＦは、ジメタクリル酸亜鉛が配合されたＨＮＢＲのゴムマトリックスに、表１に示す各種添加剤を配合して得られた原料ゴムであって、シリカ、短繊維は配合されていなかった。歯付きベルトは、そのベルト幅が１９．１ｍｍ、周長さが８７６．３ｍｍ、歯数が９２であった。
【００４４】
［実施例２］
実施例２の歯付きベルトは、接着ゴム層の原料ゴムとして原料ゴムＢを用い、それ以外は、実施例１と同様の構成とした。原料ゴムＢには過酸化物系加硫剤が７．２重量部配合されており、実施例２の接着ゴム層には実施例１より相対的に多量の過酸化物系加硫剤を使用した。
【００４５】
［実施例３］
実施例３の歯付きベルトでは、接着ゴム層の原料ゴムとして原料ゴムＣを用い、それ以外は、実施例１と同様の構成を有するベルトとした。原料ゴムＣにおける、ＨＮＢＲとジメタクリル酸亜鉛の合計重量に対するジメタクリル酸亜鉛の重量比率は０．３１５であり、実施例３では接着ゴム層におけるジメタクリル酸亜鉛の配合量を実施例１より相対的に多くした。
【００４６】
［実施例４］
実施例４の歯付きベルトでは、接着ゴム層の原料ゴムとして原料ゴムＤを用い、それ以外は、実施例３と同様の構成を有するベルトであった。原料ゴムＤには、過酸化物系加硫剤が７．２重量部配合されており、実施例４の接着ゴム層には実施例３より相対的に多量の過酸化物系加硫剤を使用した。
【００４７】
［比較例１］
比較例１の歯付きベルトは、接着ゴム層の原料ゴムとして原料ゴムＥを用い、それ以外は、実施例１と同様の構成を有するベルトであった。すなわち、比較例１の接着ゴム層と、歯ゴム層の原料ゴムは同一であり、接着ゴム層及び歯ゴム層には、シリカを配合せず変性ナイロンミクロファイバーを配合した。
【００４８】
［比較例２］
比較例２の歯付きベルトは、歯ゴム層の原料ゴムとして原料ゴムＡを用い、それ以外は、実施例１と同様の構成を有するベルトであった。すなわち、比較例１では、接着ゴム層と、歯ゴム層の原料ゴムが同一であり、接着ゴム層及び歯ゴム層には、シリカ及びアラミド短繊維を配合した。
【００４９】
なお、比較例１〜２に係る歯付きベルトも、実施例１〜４と同様に、歯付きモールドに歯ゴムシートが接合された予成型帆布、心線、接着ゴムシート、背ゴムシートを順に巻き付けてこれらを加硫成型して得られたものであった。
【００５０】
【表１】
2008115933.tif 000003
【００５１】
なお、表１においける※１〜６は以下の通りである。
※１  ＨＮＢＲポリマーは水素添加率９９％のＨＮＢＲであった。
※２  ＺＤＭＡ含有ポリマー（１）は、ＨＮＢＲとジメタクリル酸亜鉛の配合比が５５：４５のゴムマトリックスであり、ＨＮＢＲの水素添加率は９９％であった。
※３  ＺＤＭＡ含有ポリマー（２）は、ＨＮＢＲとジメタクリル酸亜鉛の配合比が８３：１７のゴムマトリックスであり、ＨＮＢＲの水素添加率は９６％であった。
※４  ナイロン入りＺＤＭＡポリマーは、ＨＮＢＲ６５．５重量部に、ジメタクリル酸亜鉛１２．９重量部、ポリエチレンと６−ナイロンがグラフト重合して得られる変性ナイロンミクロファイバー２１．６重量部が配合されていた。ＨＮＢＲの水素添加率は９６％であった。
※５  加硫剤として、過酸化物系加硫剤であるジクミルペルオキシドと、１，３−ビス（ｔ−ブチルペロキシ−イソプロピル）ベンゼンをあわせたものを使用した。
※６  アラミド短繊維としては、繊維長１ｍｍのメタ型アラミド短繊維を使用した。
【００５２】
【表２】
2008115933.tif 000004
【００５３】
[原料ゴムの物性評価]
各原料ゴムＡ〜Ｅを、加硫温度１６０℃、圧力１５０気圧で、２０分間プレス加硫してゴムサンプルを形成し、各ゴムサンプルについて、ゴム硬さ及びモジュラスを測定し、原料ゴムの物性評価を行った。なお、ゴム硬さ及びモジュラスの測定は、２５℃、１２０℃の両条件で行った。なお、原料ゴムＡ〜Ｄから形成されたゴムサンプルでは、アラミド短繊維を所定の方向に配向させた。一方、原料ゴムＥから形成されたゴムサンプルでは、変性ナイロンミクロファイバーは所定の方向に配向させず、ランダムに配向させた。
【００５４】
モジュラス測定は、各ゴムサンプルを伸び率２０％（元のサンプルの長さを１００％としたとき）で引っ張ったときの引張力（ＭＰａ）を測定することにより行なった。なお、本測定はＪＩＳ  Ｋ６２５１に基づき行なった。なお、原料ゴムＡ〜Ｄでは、引っ張り方向が短繊維の配向されている方向と同じであった。また、ゴム硬さは、２５℃においてＪＩＳ Ｋ６２５３ ＴｙｐｅＡによって測定されたデュロメータ硬さ（Ｈｓ２５）、及び１２０℃においてＪＩＳ Ｋ６２５３ ＴｙｐｅＡによって測定されたデュロメータ硬さ（Ｈｓ１２０）である。
【００５５】
表１から明らかなように、実施例１〜４の接着ゴム層を構成する原料ゴムＡ〜Ｄは、２５℃、１２０℃のいずれの条件で測定した場合も、ゴム硬さは９０以上であり、２０℃から１２０℃に温度を上昇したときのゴム硬さ保持率も高いことが理解できる。一方、比較例１の接着ゴム層を構成する原料ゴムＥは、原料ゴムＡ〜Ｄよりゴム硬さが低く、特にゴム硬さ保持率が低いことが理解できる。すなわち、原料ゴムＡ〜Ｄは、シリカ及びアラミド短繊維を配合したことにより、高硬度となり、かつ温度上昇による硬度変化が少なくなったことが理解できる。
【００５６】
同様に、原料ゴムＡ〜Ｄは、表３から明らかなように、高モジュラスであり、さらには、原料ゴムＥよりモジュラス保持率も高く、温度上昇によるモジュラス変化が少ないことが理解できる。
【００５７】
［サーボパルサー試験］
実施例１〜４、比較例１〜２について、サーボパルサー試験を行い、歯付きベルトの耐久性評価を実施した。サーボパルサー試験は、図４に示すサーボパルサー試験機７４を用いて行なった。サーボパルサー試験機７４は、歯付きベルトの歯形に対応する凹凸形状を有する金属製チップ７５と、クランプ７７を備える。評価試験には歯付きベルトの１０歯を部分的に採取した試験片７６を用いる。なお、試験片７６は上下方向に延び、上端を固定させるとともに、試験片７６の下端の１歯７６ａを金属製チップ７５に噛み合わせる。金属製チップ７５と試験片７６の下端は、クランプ７７によって左右から動かないように挟み込まれる。
【００５８】
金属製チップ７５と試験片７６を挟み込んだクランプ７７は、下方向に周期的に周波数１Ｈｚの正弦波の荷重が負荷される。ここで、クランプに負荷された荷重は、０から最大荷重まで周期的に負荷され、１歯７６ａの破断までの正弦波の周期回数（サイクル数）が測定された。なお、比較例２、３を除いては、最大荷重が数回変更されて実施された。また、試験は１２０℃の雰囲気下で行われた。
【００５９】
図５のグラフにおいて、縦軸が最大荷重を、横軸が１歯７６ａの破断までの荷重のサイクル数を示す。
【００６０】
図５から明らかなように、比較例１に比べ、実施例１〜４は破断までのサイクル数が多く、耐久性に優れていることが理解できる。これは、実施例１〜４は、接着ゴム層に、α，β−エチレン性不飽和カルボン酸と共に、シリカ及びアラミド繊維を配合したので、高負荷・高温条件下における耐久性能が上昇したものと理解できる。また、上述した物性評価結果が示すように、実施例１〜４の接着ゴム層は、温度変化に伴う物性変化も少ないので、伝動性能等の各種性能は温度変化が生じても安定していると考えられる。
【００６１】
また、実施例１と２、実施例３と４の対比から明らかなように、加硫剤の配合量を高めると（例えばゴムマトリックス１００重量部に対して５重量部以上にすると）、ベルトの耐久性が向上していることが理解できる。
【００６２】
さらには、実施例１と３、又は実施例２と４の対比から明らかなように、接着ゴム層におけるジメタクリル酸亜鉛の重量比率を高めると、ベルトの耐久性が向上していることが理解できる。
【００６３】
また、比較例２から明らかなように、歯ゴム層及び接着ゴム層が共に、原料ゴムＡが用いられた場合、耐久性はそれほど向上しないことが理解できる。
【図面の簡単な説明】
【００６４】
【図１】本発明に係る第１の実施形態の歯付きベルトの部分斜視図を示す。
【図２】第１の実施形態において、歯付きモールドに予成型帆布、心線、接着ゴムシート、および背ゴムシートを巻き付ける工程の部分断面図を示す。
【図３】第１の実施形態において、加熱加圧により加硫成形された歯付きベルトの断面図を示す。
【図４】サーボパルサー試験機の模式図を示す。
【図５】サーボパルサー試験機による歯付きベルトの評価結果を示す。
【符号の説明】
【００６５】
１０  歯付きベルト
１２  歯ゴム層
１６  背ゴム層
１８  心線
２２  接着ゴム層
４０、４１  短繊維
【図１】
2008115933.tif 000005
【図２】
2008115933.tif 000006
【図３】
2008115933.tif 000007
【図４】
2008115933.tif 000008
【図５】
2008115933.tif 000009